(57)【特許請求の範囲】
【請求項１】
内輪、外輪、および転動体を有する転がり軸受の製造方法であって、
内輪および外輪は、炭素の含有率が０．８０質量％以上１．２０質量％以下で、炭素以外の元素の含有率はＪＩＳ  Ｇ４８０５で規定されている高炭素クロム軸受鋼と同じである軸受鋼を所定形状に加工する工程と、この工程の後に、ずぶ焼き入れおよび焼戻しからなる熱処理、または窒化処理もしくは浸炭窒化処理と焼き入れおよび焼戻しからなる熱処理を施す工程を行うことで製造して、
軌道面の表層部の硬さをビッカース硬さ（Ｈｖ）で７００以上とし、軌道面の表層部の残留オーステナイト量を１０体積％以上３２体積％以下とし、
転動体は、炭素（Ｃ）の含有率が０．８質量％以上１．２質量％以下、クロム（Ｃｒ）の含有率が０．５質量％以上１．６質量％以下、珪素（Ｓｉ）の含有率が０．３質量％以上２．０質量％以下、マンガン（Ｍｎ）の含有率が０．３質量％以上２．０質量％以下、残部鉄および不可避的不純物である鉄鋼製の素材を、所定形状に加工する工程と、この工程の後に、窒化処理または浸炭窒化処理と焼き入れおよび焼戻しからなる熱処理を施す工程を行うことで製造して、
転動体の転動面の表層部の硬さをビッカース硬さ（Ｈｖ）で７５０以上とし、
前記転動面の表層部の窒素含有率を０．２０質量％以上１．５０質量％以下とし、
前記転動面に、珪素（Ｓｉ）の窒化物およびマンガン（Ｍｎ）の窒化物からなるＳｉ・Ｍｎ系窒化物を、面積比で１．２％以上１０％以下の範囲で存在させ、
前記内輪および外輪のうちの少なくとも内輪の軌道面の表層部（表面から深さ５０μｍまでの範囲）のビッカース硬さ（Ｈｖ11）と、転動体の転動面の表層部（表面から深さ５０μｍまでの範囲）のビッカース硬さ（Ｈｖ21）が下記の(1) 式を満し、
内輪および外輪のうちの少なくとも内輪の軌道面の芯部（表面からの深さが１５０μｍ以上の範囲）のビッカース硬さ（Ｈｖ12）と、転動体の転動面の芯部（表面からの深さが１５０μｍ以上の範囲）のビッカース硬さ（Ｈｖ22）が下記の(2) 式を満たすものとすることを特徴とする転がり軸受の製造方法。
Ｈｖ11＋５０＜Ｈｖ21＜Ｈｖ11＋２５０‥‥(1) 
Ｈｖ12−１００＜Ｈｖ22＜Ｈｖ12＋１００‥‥(2) 
【請求項２】
内輪および外輪のうちの少なくとも内輪の軌道面の表層部（表面から深さ５０μｍまでの範囲）の残留オーステナイト量（γR1：体積％）と、転動体の転動面の表層部（表面から深さ５０μｍまでの範囲）の残留オーステナイト量（γR2：体積％）が下記の(3) 式を満たすものとすることを特徴とする請求項１記載の転がり軸受の製造方法。
０＜γR1−２５＜γR2＜γR1＋５‥‥(3) 
【発明の詳細な説明】
【技術分野】
【０００１】
この発明は転がり軸受に関する。
【背景技術】
【０００２】
自動車、農業機械、建設機械、鉄鋼機械等のトランスミッションやエンジンで用いられる転がり軸受は、潤滑油中に金属の切粉、削り屑、バリ、摩耗粉等の異物が混入した条件下（以下、「異物混入潤滑下」と記す。）で使用されることが多いため、軌道輪や転動体に異物による早期剥離が生じて、大幅に寿命が低下する場合がある。
このような異物混入潤滑下における早期剥離は、軌道輪と転動体との間に異物が噛み込むことで、転がり面（軌道輪の軌道面および転動体の転動面）に形成された圧痕のエッジ部（以下、「圧痕縁」と記す。）に、応力集中が生じることが原因であると言われている。
【０００３】
そこで、本出願人は、異物混入潤滑下で転がり面に圧痕が形成された場合であっても、圧痕縁への応力集中を緩和するために、特許文献１において、内外輪のうち少なくとも一つの軌道面をなす表層部と、転動体の転動面をなす表層部の残留オーステナイト量を２０体積％以上４５体積％以下とし、さらに、転動体の転動面をなす表層部の炭窒化物の含有率を体積比で５％以上１５％以下とすることを提案している。
【０００４】
ところで、近年、異物混入潤滑下で生じる早期剥離は、上述した圧痕縁への応力集中だけでなく、軌道輪と転動体との転がり面に作用する接線力が原因となっていることが分かってきている。接線力に影響を及ぼす要因としては、転がり面のすべり速度や面圧の他に、転がり面の表面形状や表面粗さ等が挙げられる。すなわち、異物混入潤滑下において早期剥離を生じ難くするためには、転がり面に形成された圧痕縁への応力集中を抑制するとともに、転がり面に作用する接線力を小さくする必要がある。
【０００５】
しかし、圧痕縁への応力集中を抑制するために、転動面の残留オーステナイト量を多くすると、表面硬さが低下し、耐摩耗性や耐圧痕性が低下して、転動面に異物による圧痕が形成され易くなる場合がある。その結果、形成される圧痕の大きさや数が増大する程、転動面の形状崩れが起こり易く、表面粗さが大きくなる。すなわち、異物混入潤滑下では転動面の表層部の残留オーステナイト量が多いほど、圧痕が形成され易くなって、転動体と軌道輪との間に作用する接線力が大きくなる。
【０００６】
そこで、本出願人は、特許文献２において、転がり面に作用する接線力を小さくして異物混入潤滑下での早期剥離を生じ難くするために、以下のことを提案している。
転動体の転動面の表層部において、Ｓｉ及びＭｎを含む窒化物（「Ｓｉ−Ｍｎ系窒化物」）の存在率と窒素含有率を特定することで、優れた応力集中抑制作用と耐圧痕性及び耐摩耗性を付与するとともに、軌道輪の軌道面（転がり接触する相手部材）との間に作用する接線力を小さくする。
【０００７】
また、軌道輪の軌道面の表層部（表面から深さ５０μｍまで）の残留オーステナイト量（γR1）と、転動体の転動面の表層部の残留オーステナイト量（γR2）を、０≦γR1、  ０≦γR1≦５０、γR1−１５≦γR2≦γR1＋１５を満たすようにしている。
ただし、特許文献２には、転がり軸受の軌道輪の軌道面と転動体の転動面に関し、両者の硬さの関係が、表層部および芯部のいずれについても記載されていない。また、転がり軸受の高機能化に伴い、転がり軸受には、長寿命であることに加えて、良好な音響特性と低トルク性を有することが求められている。
【先行技術文献】
【特許文献】
【０００８】
【特許文献１】特開平１−５５４２３号公報
【特許文献２】特開２００７−１５４２８１号公報
【発明の概要】
【発明が解決しようとする課題】
【０００９】
この発明の課題は、転がり軸受の軌道輪の軌道面と転動体の転動面に関し、表層部および芯部における両者の硬さの関係を特定することで、異物混入潤滑下での寿命が長いことに加え、良好な音響特性と低トルク性も有する転がり軸受を得ることである。
【課題を解決するための手段】
【００１０】
上記課題を解決するために、この発明の転がり軸受の製造方法は、内輪、外輪、および転動体を有する転がり軸受の製造方法であって、下記の構成(a) 〜(f) を有する転がり軸受を得る方法である。
(a) 内輪および外輪は、炭素の含有率が０．８０質量％以上１．２０質量％以下で、炭素以外の元素の含有率はＪＩＳ  Ｇ４８０５で規定されている高炭素クロム軸受鋼と同じである軸受鋼を所定形状に加工した後に、ずぶ焼き入れおよび焼戻しからなる熱処理、または窒化処理もしくは浸炭窒化処理と焼き入れおよび焼戻しからなる熱処理が施されて得られ、軌道面の表層部（表面から深さ５０μｍまでの範囲）の硬さがビッカース硬さ（Ｈｖ）で７００以上であり、軌道面の表層部の残留オーステナイト量が１０体積％以上３２体積％以下である。
【００１１】
(b) 転動体は、炭素（Ｃ）の含有率が０．８質量％以上１．２質量％以下、クロム（Ｃｒ）の含有率が０．５質量％以上１．６質量％以下、珪素（Ｓｉ）の含有率が０．３質量％以上２．０質量％以下、マンガン（Ｍｎ）の含有率が０．３質量％以上２．０質量％以下、残部鉄および不可避的不純物である鉄鋼製の素材を、所定形状に加工した後、窒化処理または浸炭窒化処理と焼き入れおよび焼戻しからなる熱処理が施されて得られ、転動面の表層部（表面から深さ５０μｍまでの範囲）の硬さがビッカース硬さ（Ｈｖ）で７５０以上である。
【００１２】
(c) 転動体は、転動面の表層部の窒素含有率が０．２０質量％以上１．５０質量％以下である。
(d) 転動体の転動面に、珪素（Ｓｉ）の窒化物およびマンガン（Ｍｎ）の窒化物からなるＳｉ・Ｍｎ系窒化物が、面積比で１．２％以上１０％以下の範囲で存在している。
(e) 内輪および外輪のうちの少なくとも内輪の軌道面の表層部（表面から深さ５０μｍまでの範囲）のビッカース硬さ（Ｈｖ11）、転動体の転動面の表層部（表面から深さ５０μｍまでの範囲）のビッカース硬さ（Ｈｖ21）が下記の(1) 式を満たす。
Ｈｖ11＋５０＜Ｈｖ21＜Ｈｖ11＋２５０‥‥(1) 
(f) 内輪および外輪のうちの少なくとも内輪の軌道面の芯部（表面からの深さが１５０μｍ以上の範囲）のビッカース硬さ（Ｈｖ12）、転動体の転動面の芯部（表面からの深さが１５０μｍ以上の範囲）のビッカース硬さ（Ｈｖ22）が下記の(2) 式を満たす。
Ｈｖ12−１００＜Ｈｖ22＜Ｈｖ12＋１００‥‥(2) 
【００１３】
この発明の方法で製造された転がり軸受によれば、前記構成(a) 〜(d) に加えて前記構成(e) を有することで、特許文献２に記載された転がり軸受よりも、異物混入潤滑下での転がり寿命を長くすることができる。また、前記構成(f) を有することで、音響特性が良好になり、トルクを低くすることができる。
この転がり軸受は、下記の構成(g) を有することにより、転がり寿命をより長くすることができる。
(g) 内輪および外輪のうちの少なくとも内輪の軌道面の表層部（表面から深さ５０μｍまでの範囲）の残留オーステナイト量（γR1：体積％）と、転動体の転動面の表層部（表面から深さ５０μｍまでの範囲）の残留オーステナイト量（γR2：体積％）が下記の(3) 式を満たす。
０＜γR1−２５＜γR2＜γR1＋５‥‥(3) 
【００１４】
［構成(b) における、転動体の素材を構成する鉄鋼の組成の限定理由］
Ｃは、鋼に必要な強度と寿命を付与するために必要な元素である。素材をなす鋼のＣ含有率が少なすぎると、転動部材に必要な強度を付与できないだけでなく、窒化又は浸炭窒化を行う際に転がり面に必要な硬化層深さを得るための熱処理時間が長くなり、熱処理コストが増大する。よって、素材をなす鋼のＣ含有率は０．８質量％以上とする。好ましくは０．９質量％以上とする。
Ｃ含有率が多過ぎると、製鋼時に巨大な炭化物が生成されて、その後の焼入れ特性や転がり疲れ寿命に悪影響を与えるだけでなく、ヘッダー加工性が低下してコストの上昇を招く。よって、Ｃ含有率は１．２質量％以下とする。
【００１５】
Ｃｒは、基地に固溶して、焼入れ性及び焼戻し軟化抵抗性を向上させる作用を有するとともに、高硬度の微細な炭化物や炭窒化物を形成して、転動部材の硬さや熱処理時の結晶粒粗大化を抑制するため、転がり疲れ寿命を向上させる作用を有する。これらの作用を得るために、素材をなす鋼のＣｒ含有率は０．５質量％以上とする。好ましくは０．８質量％以上とする。
【００１６】
Ｃｒ含有率が多過ぎると、製鋼時に巨大な炭化物が生成されて、その後の焼入れ特性や転がり疲れ寿命に悪影響を与えたり、ヘッダー加工性及び被削性が低下する場合がある。よって、素材をなす鋼のＣｒ含有率は１．６質量％以下とする。
珪素含有率およびマンガン含有率は、Ｓｉ−Ｍｎ系窒化物を効率よく析出させて構成(d) を得るために、ともに０．３質量％以上２．２質量％以下としている。なお、ＪＩＳ  Ｇ４８０５で規定されているＳＵＪ２の珪素含有率は０．１５〜０．３５質量％であり、マンガン含有率は０．５０質量％以下であるため、ＳＵＪ２からなる素材を用いたのでは、浸炭窒化等により表層部に窒素を過剰に導入しても、Ｓｉ・Ｍｎ系窒化物を面積比で１．０％以上存在させることは難しい。
【００１７】
Ｓｉ含有率が２．２質量％を超えると、加工性や被削性が低下するだけでなく、浸炭窒化特性や窒化特性が低下して表層部の窒素含有率が構成(c) を満たさなくなる。Ｍｎはオーステナイトを安定化する作用を有する。Ｍｎ含有率が２．２質量％を超えると、熱処理後に表層部の残留オーステナイト量が多くなり過ぎて、硬さ、耐摩耗性、及び耐圧痕性が劣化する。
なお、素材をなす鋼には、上述した元素に加えて、Ｃｒと同様の作用を有するＭｏやＶ等の炭化物形成促進元素を、素材費の上昇や加工性の低下によるコスト上昇を招かない範囲で（例えば、２．０質量％以下）含有してもよい。また、素材をなす鋼の残部はＦｅおよび不可避不純物（Ｓ、Ｐ、Ａｌ、Ｔｉ、Ｏ等）であるが、実質的にＦｅからなる。
【００１８】
これらの元素は、圧痕縁を起点とする表面起点型の剥離に対して特に影響はないとされている、鋼の品質が著しく悪い場合には、これらが起点となって内部起点型の剥離が生じる。このため、不可避不純物の含有率は、ＪＩＳ  Ｇ４８０５に規定された高炭素クロム軸受鋼の清浄度規制を満たす品質レベルとする。
この組成の鋼からなる素材を転動体の所定形状に加工した後に、窒化処理または浸炭窒化処理と焼き入れおよび焼戻しからなる熱処理を施すが、構成(c) および(d) を満たす転動体を得るために、窒化処理または浸炭窒化処理を、アンモニア流量を通常の方法の３倍以上に増やして行う。
【００１９】
［転動体の硬さの好ましい範囲］
転動面の表層部のビッカース硬さ（Ｈｖ21）は７８０以上であることが好ましい。転動面の芯部（Ｈｖ22）のビッカース硬さは７００以上であることが好ましい。
［構成(c) について］
転がり面（軌道面および転動面）をなす表層部に存在する窒素は、マルテンサイトの固溶強化や残留オーステナイトの安定確保に作用するだけでなく、窒化物や炭窒化物を形成して、耐摩耗性及び耐圧痕性を向上させ、転がり面に作用する接線力を小さくする作用を有する。これらの作用を得るために、転動体の転動面の表層部の窒素含有率を０．２０質量％以上としている。好ましくは０．３５質量％以上とする。
一方、前記表層部の窒素含有率が多すぎると靱性や静的強度が低下する。転がり軸受の転動体として必要な靱性および強度を得るために、表層部の窒素含有率を１．５０質量％以下とする。好ましくは１．００質量％以下とする。
【００２０】
［構成(d) について］
表層部に窒素を導入した場合、一部は窒素のまま材料に固溶して存在し、一部は珪素およびマンガンと結合しＳｉ・Ｍｎ窒化物となって析出物として存在する。表層部の窒素含有率が同じでも、ＳｉおよびＭｎの含有率が高い鋼を用いて窒化処理を行うと、Ｓｉ・Ｍｎ窒化物が多く存在するようになる。Ｓｉ・Ｍｎ系窒化物の単位面積当たりの存在率が高いほど、析出強化が高くなるため転動面の耐摩耗性及び耐圧痕性が向上する。
具体的には、転動体の転動面にＳｉ・Ｍｎ系窒化物が１．０面積％以上存在すると、耐摩耗性及び耐圧痕性向上効果が実質的に得られる。転動体の転動面のＳｉ・Ｍｎ系窒化物含有率は、２．０面積％以上であることが好ましい。
【００２１】
一方、Ｓｉ・Ｍｎ系窒化物の含有率が高すぎると靱性や静的強度が低下する。転がり軸受の転動体として必要な靱性および強度を得るために、転動体の転動面のＳｉ・Ｍｎ系窒化物含有率を１０．０質量％以下とする。好ましくは８．０質量％以下とする。
なお、析出強化の理論上、析出物粒子間の距離が小さい方が強化能が高くなるため、転動体の転動面に存在するＳｉ・Ｍｎ系窒化物の面積率が同じでも、存在するＳｉ・Ｍｎ系窒化物の粒径が小さい方が高い析出強化作用が得られる。粒径が１．０μｍを超えるＳｉ・Ｍｎ系窒化物は材料の強化にあまり寄与しない。
【００２２】
よって、好ましくは、転動体の転動面に面積比で１．０％以上１０％以下の範囲で存在するＳｉ・Ｍｎ系窒化物のうち、粒径が０．０５μｍ以上１．０μｍ以下であるものの個数を面積３７５μｍ2 当たり１００個以上とする。また、粒径が０．０５μｍ以上のＳｉ・Ｍｎ系窒化物のうち、粒径が０．０５μｍ以上０．５０μｍのＳｉ・Ｍｎ系窒化物の比率を２０％以上とすることがより好ましい。
【００２３】
［構成(e) について］
圧痕起点型剥離に代表される表面起点型剥離は、接触する二つの物体のうち周速の速い駆動側より、周速の遅い従動側で生じやすいことが知られている。玉軸受や自動調心ころ軸受の場合、転動体と軌道輪との間に生じる差動滑りの影響により転動体が駆動側、軌道輪が従動側となる。円錐ころ軸受や円筒ころ軸受の場合も、ころのクラウニングの影響やつばの駆動力の影響によって、転動体が駆動側、軌道輪が従動側となる。そのため、転がり軸受では、種類に関わらず、軌道輪で剥離が生じ易い。
【００２４】
また、剥離を生じる部分が接触する相手の表面粗さが良好である（小さい）ほど、表面起点型剥離に至る寿命が長いことが知られている。そのため、転がり軸受では、剥離が生じ易い軌道輪の接触相手である転動体の表面粗さが小さいほど剥離寿命を延長できる。
転動体と軌道輪との間に異物が噛み込んで圧痕が形成される場合、表層部（表面から深さ５０μｍまでの範囲）の硬さが相対的に硬い方には圧痕が形成され難く、相対的に柔らかい方に圧痕が形成され易い。また、前述のように、転動面に異物による圧痕が形成されと、転動面の形状崩れが起こり易くなって表面粗さが大きくなるため、剥離寿命が短くなる。よって、軌道輪よりも転動体に対する圧痕形成を抑制した方が、効果的に軸受寿命を向上できる。
【００２５】
以上のことから、表層部の硬さを、転動体の転動面で軌道輪の軌道面よりも少し硬くすることが好ましい。
そのために、この発明では、軌道輪の軌道面と転動体の転動面に関する表層部での硬さの関係を(1) 式を満たすものとしている。すなわち、転動面の表層部の硬さを軌道面の表層部の硬さよりも、ビッカース硬さで５０〜２５０だけ硬くしている。
【００２６】
［構成(f) について］
転がり軸受には、静的な過大荷重によって軌道輪の軌道面および転動体の転動面にブリネル圧痕が生じる。ブリネル圧痕は音響特性の悪化とトルク増大を引き起こす。大きなブリネル圧痕の形成が転動体と軌道輪のどちらか一方だけであっても、音響特性の悪化とトルク増大が生じる。そのため、転動体と軌道輪とで均等にブリネル圧痕が形成されるようにすることが好ましい。
【００２７】
ブリネル圧痕の形成度合は、二つの物体の接触によって材料内部に発生する剪断応力が最大となる位置の硬さに応じたものとなる。転がり軸受では、過大荷重が発生した場合、軌道輪の軌道面および転動体の転動面の芯部（表面からの深さが１５０μｍ以上の範囲）で剪断応力が最大となる。
この発明では、軌道輪と転動体とで芯部での硬さを近いものとすることで、軌道輪の軌道面と転動体の転動面に均等にブリネル圧痕が形成されるようにする。そのために、軌道輪の軌道面と転動体の転動面に関する芯部での硬さの関係を(2) 式を満たすものとしている。すなわち、転動面と軌道面とで芯部の硬さの差を、ビッカース硬さで±１００となるようにしている。
なお、軌道面の中間部（表面からの深さが５０μｍより深く１５０μｍより浅い範囲）の硬さ（Ｈｖ13）と、転動体の転動面の中間部の硬さ（Ｈｖ23）との関係は、下記の(3) 式を満たすことが好ましい。
Ｈｖ13＜Ｈｖ23＜Ｈｖ13＋１５０‥‥(3) 
【００２８】
［製造方法］
通常の転動体の製造方法では、熱処理後に研削し、次いでボールピーニングやバレルピーニング等の表面硬化工程を行っているが、転動面の硬さを前記構成(e) を満たすようにする（通常品より硬くする）ためには、表面硬化工程の加工時間を長くしたり加工条件を変更する必要がある。
また、表面硬化工程を行った後で研削工程を行い、表面硬化工程で生じた表面付近の圧縮残留応力の低い部分（例えば、表面からの深さが５０μｍ〜７０μｍまでの部分）を除去することで、高い圧縮残応力を転動体の表面に存在させて転動面を硬くする方法もあり、この方法を採用することが好ましい。
【発明の効果】
【００２９】
この発明の方法で製造された転がり軸受は、異物混入潤滑下での寿命が長いことに加え、良好な音響特性と低トルク性も有するものである。
【図面の簡単な説明】
【００３０】
【図１】実施形態の転がり軸受を示す断面図である。
【発明を実施するための形態】
【００３１】
以下、この発明の実施形態について説明する。
この実施形態の転がり軸受は、図１に示すように、内輪１、外輪２、玉（転動体）３、および鉄鋼製で波形の保持器４で構成されている。内輪１と外輪２は、ＪＩＳ  Ｇ４８０５で規定された高炭素クロム軸受鋼ＳＵＪ２からなる素材を、内輪１および外輪２の形状に加工した後、下記の熱処理ＡまたはＢがなされたものである。
【００３２】
熱処理Ａ：８４０〜８８０℃で１時間、Ｒｘガス雰囲気に保持した後、油冷却する「ずぶ焼入れ」を行った後に、１６０〜２２０℃で２時間、不活性ガス雰囲気に保持する「焼戻し」を行う。
熱処理Ｂ：８４０〜８６０℃で３時間、Ｒｘガス＋エンリッチガス＋アンモニアガス雰囲気（アンモニア流量０．３ｍ3 ／ｈ）に保持した後、油冷却する「浸炭窒化および焼入れ」を行った後に、１６０〜２２０℃で２時間、不活性ガス雰囲気に保持する「焼戻し」を行う。
【００３３】
玉３は、ＳＵＪ３（〔Ｃ〕：１．００質量％、〔Ｓｉ〕：０．５５質量％、〔Ｍｎ〕：１．１０質量％、〔Ｃｒ〕：１．１５質量％）からなる素材を玉３の形状に加工した後、下記の熱処理Ｃを施した後、さらにボールピーニングと研削工程を行って得られたものである。玉３の表層部（表面から深さ５０μｍまでの範囲）の窒素含有率〔Ｎ〕は０．２〜１．５質量％とされ、表面にＳｉ・Ｍｎ系窒化物が１．０〜１０．０面積％の範囲で存在する。玉３の表層部のビッカース硬さ（Ｈｖ21）は７７６〜１０２５の範囲にある。
【００３４】
熱処理Ｃ：８３０℃で５〜２０時間、Ｒｘガス＋エンリッチガス＋アンモニアガス雰囲気（アンモニア流量１．０ｍ3 ／ｈ）に保持した後、油冷却する「特殊浸炭窒化および焼入れ」を行った後に、１８０〜２７０℃で２時間、不活性ガス雰囲気に保持する「焼戻し」を行う。
玉３のボールピーニングは、ドラム式ピーニング機を用い、回転速度６０ｍｉｎ-1、処理時間６０ｍｉｎの条件で行った。ボールピーニング後の玉３の表層部を研削により除去した。
【００３５】
内輪１の軌道面１１および外輪２の軌道面２１の硬さは、表層部（表面から深さ５０μｍまでの範囲）のビッカース硬さ（Ｈｖ11）が７１９〜７８０（７１９、７５２、７８０）で、芯部（表面からの深さが１５０μｍ以上の範囲）のビッカース硬さ（Ｈｖ12）が７２５〜７５２（７２５、７４４、７５２）である。また、玉３の表層部（表面から深さ５０μｍまでの範囲）のビッカース硬さ（Ｈｖ21）が７７６〜１０２５、玉３の芯部のビッカース硬さ（Ｈｖ22）が６３８〜８４９の範囲にある。
さらに、残留オーステナイト量（体積％）は、内輪１の軌道面１１および外輪２の軌道面２１の表層部の残留オーステナイト量（γR1）が１０〜３２（１０、１８、３２）であり、玉３の表層部の残留オーステナイト量（γR2）が６〜４０の範囲にある。
【００３６】
そして、この実施形態の転がり軸受は、内輪１と外輪２と玉３の前記各硬さ（Ｈｖ11、Ｈｖ12、Ｈｖ21、Ｈｖ22）が下記の(1) 式および(2) 式を満たし、表層部の残留オーステナイト量（γR1、γR2）が下記の(3) 式を満たすように組み合わせて組み立てられている。
Ｈｖ11＋５０＜Ｈｖ21＜Ｈｖ11＋２５０‥‥(1) 
Ｈｖ12−１００＜Ｈｖ22＜Ｈｖ12＋１００‥‥(2) 
０＜γR1−２５＜γR2＜γR1＋５‥‥(3) 
これにより、この実施形態の転がり軸受は、異物混入潤滑下での寿命が長いことに加え、良好な音響特性と低トルク性も有する。
【実施例】
【００３７】
以下、この発明を具体的な実施例を示して説明する。
実施形態で説明した方法により作製した内輪１、外輪２、および玉３を下記の表１に示すNo.1〜２０、２２の組み合わせとし、同じ保持器４を用いて図１に示す転がり軸受（呼び番号６００６の深溝玉軸受）を組み立てた。
また、No.2１と２３では、実施形態で使用した内輪１、外輪２、および保持器４と、以下の方法で作製した玉３を用いて、図１に示す転がり軸受を組み立てた。No.2１と２３の玉３は、実施形態の玉３と同じＳＵＪ３からなる素材を玉３の形状に加工した後、前記熱処理Ｂを行い、次いで研削を行い、さらにボールピーニングを実施形態と同じ方法で行って得た。
【００３８】
No.2４では、以下の方法で作製した内輪１および外輪２と、実施形態で使用した玉３および保持器４を用いて、図１に示す転がり軸受を組み立てた。内輪１および外輪２は、ＳＣｒ４２０（浸炭鋼）からなる素材を内輪１および外輪２の形状に加工した後、下記の熱処理Ｄを行ったものである。
熱処理Ｄ：９４０℃で４時間、Ｒｘガス＋エンリッチガス＋アンモニアガス雰囲気に保持する「浸炭窒化」を行った後、８３０℃で０．５時間、Ｒｘガス雰囲気に保持した後に油冷却する「焼入れ」を行い、次で、１６０〜２２０℃で２時間、不活性ガス雰囲気に保持する「焼戻し」を行う。
【００３９】
また、内輪１の軌道面１１および外輪２の軌道面２１の表層部の硬さ（Ｈｖ11）と芯部の硬さ（Ｈｖ12）、玉３の表層部の硬さ（Ｈｖ21）と芯部の硬さ（Ｈｖ22）を測定した。さらに、内輪１の軌道面１１および外輪２の軌道面２１の表層部の残留オーステナイト量（γR1）と、玉３の表層部の残留オーステナイト量（γR2）を、Ｘ線回折法により測定した。
【００４０】
また、玉３の表層部の窒素含有率〔Ｎ〕を電子線マイクロアナライザーの定量分析により測定した。さらに、玉３の表層部のＳｉ・Ｍｎ系窒化物が存在する面積率を、電界放射型走査型電子顕微鏡を用いて加速電圧１０ｋｖで転動面を観察し、倍率５０００倍で３視野以上の写真を撮影し、写真を２値化してから画像解析装置で測定した。
なお、これらの硬さ、残留オーステナイト量、窒素含有率、Ｓｉ・Ｍｎ系窒化物が存在する面積率は、同じサンプルの各１０個について測定し、平均値を算出した。表１には、この平均値を記載した。
【００４１】
また、５０＜Ｈｖ21−Ｈｖ11＜２５０であれば前記(1) 式を満たし、−１００＜Ｈｖ22−Ｈｖ12＜１００であれば前記(2) 式を満たし、−５＜γR1−γR2＜２５であれば前記(3) 式を満たすため、各サンプルで「Ｈｖ21−Ｈｖ11」、「Ｈｖ22−Ｈｖ12」、および「γR1−γR2」を算出した。この算出値も表１に示す。
そして、No.1〜２４の転がり軸受について、異物混入潤滑下での転がり寿命を調べる試験を行った。試験条件は、ラジアル荷重：４．０ｋＮ、回転速度：３０００min -1、異物混入潤滑：潤滑油ＶＧ６８に異物（硬さ：Ｈｖ５１９、サイズ：７４〜１４７μｍ）を０．０５ｇ混入とした。寿命試験はNo.1〜２４の転がり軸受を各１２体用意して行い、Ｌ１０寿命を調べた。得られた各寿命値から、最も寿命が短かったサンプルNo. ２１を「１」とした寿命比を算出した。その結果も表１に示す。
【００４２】
さらに、以下の方法で音響特性を調べる試験を行った。
先ず、各軸受を回転試験機に取り付け、予圧９８Ｎにて、速度１８００ｍｉｎ-1で回転させた状態で、アンデロンメータを用いて音響特性を示す量（アンデロン値）の初期値を測定した。アンデロン値の測定範囲はＭ．Ｂ．の周波数範囲とした。
次に、各軸受を回転試験機から外して、各軸受に軸とハウジングを取り付けてアムスラー試験機にセットし、軸の両端をＶブロックで支持した状態で押出機構によりハウジングを押すことで、各軸受にブリネル圧痕を形成した。
【００４３】
次に、ブリネル圧痕が形成された軸受を、再度回転試験機に取り付けて、初期値測定時と同じ条件でアンデロン値を測定した。この測定値と前記初期値とからアンデロン値の上昇値を算出した。音響特性試験はNo.1〜２４の転がり軸受を各３体用意して行い、アンデロン値の上昇値の平均値を算出した。各平均値をNo. ２４の値を「１」とした相対値を算出した。
この結果も下記の表１に併せて示す。表１では、この発明の範囲から外れる構成に下線を施した。
【００４４】
【表１】
0005853409.tif 000002
【００４５】
No.1〜２０の転がり軸受は、内輪１、外輪２、玉３の構成がこの発明の範囲内にあり、内輪１の軌道面１１および外輪２の軌道面２１の表層部のビッカース硬さ（Ｈｖ11）と、玉３のの表層部のビッカース硬さ（Ｈｖ21）が(1) 式を満し、内輪１の軌道面１１および外輪２の軌道面２１の芯部のビッカース硬さ（Ｈｖ12）と、玉３の芯部のビッカース硬さ（Ｈｖ22）が(2) 式を満たす。
【００４６】
これに対して、No.2１の転がり軸受は、玉３の表層部の窒素含有率とＳｉ・Ｍｎ系窒化物の存在率がこの発明の範囲から外れ、硬さの関係が(1) 式および(2) 式のいずれも満たさない。そして、No.1〜２０の転がり軸受は、No.2１の転がり軸受の２倍以上の寿命となっている。
アンデロン値の上昇値は、No.1〜２０の転がり軸受でNo.2４の０．２１〜０．４９倍となり、No. ２１〜２３の転がり軸受でNo.2４の０．５０〜０．８０倍となっている。すなわち、(2) 式を満たすように構成された転がり軸受は、ブリネル圧痕の形成度合が玉と軌道輪とで均等になり、音響特性の悪化とトルク増大が抑制されている。
【００４７】
また、No.1６〜２０の転がり軸受を比較すると、表層部の残留オーステナイト量に関する(3) 式を満たすNo.1７〜１９の転がり軸受の転がり寿命は、表層部の残留オーステナイト量に関する(3) 式を満たさないNo.1６とNo.2０の２倍近くになっている。
以上のことから、この発明の転がり軸受は、軌道輪および転動体の硬さの関係が(1) 式および(2) 式を満たすことで、異物混入潤滑下での寿命が長いことに加え、良好な音響特性と低トルク性を有するものであることと、軌道輪および転動体の表層部の残留オーステナイト量の関係が(3) 式を満たすことで寿命をさらに長くできることが分かる。
なお、この発明は、玉軸受以外の転がり軸受（自動調心ころ軸受、円錐ころ軸受、円筒ころ軸受等）にも当然に適用できる。
【符号の説明】
【００４８】
１  内輪
１１  軌道面
２  外輪
２１  軌道面
３  玉（転動体）
４  保持器
【図１】
0005853409.tif 000003